Procédé de scellement eutectique de deux substrats (111, 112) comprenant les étapes suivantes : a) fournir un premier substrat (111) ayant une première face recouverte par un premier cordon (121) en un premier matériau, et éventuellement par un ou plusieurs dispositifs microélectroniques (140), le premier matériau comprenant un premier élément, b) fournir un deuxième substrat (112) ayant une première face recouverte par un deuxième cordon (122) en un deuxième matériau, et éventuellement par un ou plusieurs dispositifs microélectroniques (140), le deuxième matériau comprenant un deuxième élément, apte à former un alliage eutectique avec le premier élément, c) mettre en contact le premier cordon (121) et le deuxième cordon (122), et réaliser un traitement thermique pour former une phase eutectique alliant le premier élément du premier cordon (121) et le deuxième élément du deuxième cordon (122), moyennant quoi on forme un cordon de scellement (123) à base de l’alliage eutectique et on scelle le premier substrat (111) au deuxième substrat (112), la formation de la phase eutectique étant accompagnée de la formation de coulures (123’) d’alliage eutectique, Procédé caractérisé en ce que au moins l’un du premier substrat (111) et du deuxième substrat (112) est recouvert localement par une couche de mouillabilité (130), l’angle de contact d’une goutte d’alliage eutectique sur la couche de mouillabilité (130) étant inférieur d’au moins 20° et de préférence d’au moins 40°, d’une part, à l’angle de contact d’alliage eutectique sur la première face du premier substrat (111) et, d’autre part, à l’angle de contact d’alliage eutectique sur la première face du deuxième substrat (112), moyennant quoi lors de l’étape c), les coulures (123’) d’alliage eutectique se forment sur la couche de mouillabilité (130). Procédé selon la revendication 1, caractérisé en ce que le premier cordon (121) comprend le premier matériau et le deuxième matériau, le premier cordon (121) étant par exemple sous la forme d’un multicouche, et/ou en ce que le deuxième cordon (122) comprend le premier matériau et le deuxième matériau, le deuxième cordon (122) étant par exemple sous la forme d’un multicouche. Procédé selon l’une des revendications 1 à 2, caractérisé en ce que la couche de mouillabilité (130) est une couche métallique, de préférence choisie parmi W, Ti, Al, Au et Cu, ou une couche de nitrure métallique, par exemple une couche de TiN, AlN ou WN. Procédé selon l’une quelconque des revendications précédentes, caractérisé en ce que la première face du premier substrat (111) est en un matériau diélectrique, de préférence du SiO 2 ou en Si 3 N 4 , en un matériau semi-conducteur ou en nitrure métallique et/ou en ce que la première face du deuxième substrat (112) est en un matériau diélectrique, de préférence du SiO 2 ou en Si 3 N 4 , en un matériau semi-conducteur ou en nitrure métallique. Procédé selon l’une quelconque des revendications précédentes, caractérisé en ce que l’alliage eutectique est choisi parmi Al-Ge, Au-In, Au-Sn, Au-Si, Bi-Sn et Au-Ge. Procédé selon la revendication précédente, caractérisé en ce que le premier matériau est choisi parmi AlSi ou AlCu pour l’alliage eutectique AlGe, Au pour l’alliage eutectique Au-In, Au-Sn ou Au-Si et/ou en ce que le deuxième matériau est choisi parmi Ge pour l’alliage eutectique Al-Ge, Sn pour l’alliage eutectique Au-Sn ou Bi-Sn, Si pour l’alliage eutectique Au-Si. Procédé selon l’une quelconque des revendications 1 à 6, caractérisé en ce que le premier cordon (121) est disposé sur la couche de mouillabilité (130), la couche de mouillabilité (130) dépassant soit d’un côté du premier cordon (121) soit de part et d’autre du premier cordon (121) ou en ce que le deuxième cordon (122) est disposé sur la couche de mouillabilité (130), la couche de mouillabilité (130) dépassant soit d’un côté du deuxième cordon (122) soit de part et d’autre du deuxième cordon (122). Procédé selon l’une quelconque des revendications 1 à 6, caractérisé en ce que la couche de mouillabilité (130) est déportée par rapport au premier cordon (121) ou par rapport au deuxième cordon (122), la couche de mouillabilité (130) étant connectée au premier cordon (121) ou au deuxième cordon (122) par des traverses. Dispositif comprenant un premier substrat (111) et un deuxième substrat (112) scellé l’un à l’autre par un cordon de scellement (123) à base d’un alliage eutectique, au moins l’un du premier substrat (111) et du deuxième substrat (112) étant recouvert localement par une couche de mouillabilité (130), l’angle de contact d’une goutte d’alliage eutectique sur la couche de mouillabilité (130) étant inférieur, d’une part, à l’angle de contact d’alliage eutectique sur la première face du premier substrat (111) et, d’autre part, à l’angle de contact d’alliage eutectique sur la première face du deuxième substrat (112), des coulures (123’) de l’alliage eutectique étant disposées sur la couche de mouillabilité (130). Dispositif selon la revendication 9, caractérisé en ce que la couche de mouillabilité (130) est une couche métallique, de préférence choisie parmi W, Ti, Al, Au et Cu, ou une couche en nitrure métallique, par exemple une couche de TiN, AlN ou WN, et en ce que la première face du premier substrat (111) est en un matériau diélectrique, de préférence du SiO 2 ou en Si 3 N 4 , en un matériau semi-conducteur ou en un nitrure métallique et/ou en ce que la première face du deuxième substrat (112) est en un matériau diélectrique, de préférence du SiO 2 ou en Si 3 N 4 , ou en un matériau semi-conducteur ou en un nitrure métallique. Dispositif selon l’une des revendications 9 à 10, caractérisé en ce que l’alliage eutectique est choisi parmi Al-Ge, Au-In, Au-Sn, Au-Si, Bi-Sn et Au-Ge. Dispositif selon l’une des revendications 9 à 11, caractérisé en ce que le cordon de scellement (123) est disposé sur la couche de mouillabilité (130), la couche de mouillabilité (130) dépassant soit d’un côté du cordon de scellement (123) soit de part et d’autre du cordon de scellement (123). Dispositif selon l’une des revendications 9 à 11, caractérisé en ce que la couche de mouillabilité (130) est déportée localement par rapport au cordon de scellement (123), la couche de mouillabilité (130) étant connectée au cordon de scellement (123) par des traverses.